Brevet FR2524475A1 — publié le 19831007

La présente invention concerne de nouvelles solutions ho- mogènes, conformables à base de polychlorure de vinyle. Elle concerne également le procédé d'obtention de telles solutions, les fils et fibres issus de ces solutions ainsi que le procédé d'obtention desdits fils et fibres. Les fibres O base de polychlornlre de vihyle connues jusque- là sont appréciées dans le desine textile e: l ison de certaines propriétés particulières tr'lles que ininflucmabilité, triboélectri- cité négative, résistance à la lumière, inertie chimique et pouvoir d'isolation thermique, électrique et acoustique Toutefois, le po- lychlorure de vinyle ordinaire, à prédominance atactique, seul ou mé- langé avec du polychlorure de vinyle surchloré par exemple, présente dans certains solvants ou mélanges solvants des difficultés de mise can oeuvre à cause d'une mauvaise dispersabilité et d'une mauvaise dis- solution conduisant à l'obtention de solutions de viscosité apparen- te très importante (de l'ordre de plusieurs milliers de poises), ce qui rend leur filage difficile et ne permet pas l'obtention de filaments de titre fin et de bonne étirabilité, aussi bien en taux qu'en régularité, et a alors pour conséquence de limiter l'utili- sation de tels fils et fibres. Par ailleurs, il existe de très bons solvants du polychlorure de vinyle (diméthylformamide, diméthylsulfoxyde, etc) conduisant à des solutions de bonne viscosité mais le filage à sec de ces solutions dans des solvants de point d'ébullition élevé nécessite l'utilisation de températures élevées provoquant la dégradation du polychlorure de vinyle. Il a maintenant été trouvé de manière surprenante qu'il était possible de préparer des solutions de polychlorure de vinyle homogènes de faible viscosité à des températures de filage peu élevées, ce qui permet d'obtenir des filaments de très bonnes caractéristiques, possédant une grande régularité sur le mime brin et d'un brin à l'autre. La présente demande concerne plus particulièrement des solutions homogènes, filables à base de polychlorure dc vinyle tel que défini cidessous, de concentration en polymère compris entre et 35 %, de préférence 22 et 32 Z en poids, ledit polyrère ayant un poids moléculaire moyen en nombre compris entre 50 000 et 000, de préférence entre 6 C CúD et 90 000, de viscosité ef- fective c o m p r i S e entre 15 et 2 000 p o i S e S dans un m i 1 i e u solvant possédant à température ambiante un paramètre de solubilité S compris entre 8 et 11, une constante diélectrique comprise entre 5 et 25, et donnant avec le poly- chlorure de vinyle une variation de viscosité apparente relative à la température représentée par une courbe d passant par un maximum en valeur absolue. La présente invention concerne également un procédé pour i 5 l'obtention des solutions définies ci-dessus par chauffage d'une composition de polychlorure de vinyle dans le milieu solvant défini ci-dessus, de concentration comprise entre 15 et 35 %, à une température supérieure d'au moins 25-C à la température d O moyenne correspondant au maxi Tmum de la courbe -d À Les solutions ainsi obtenues, lorsque la concentration n'est pas trop élevée, peuvent ensuite être refroidies à la tem- pérature d'utilisation pouvant aller jusqu'à 60 C. La présente invention concerne également les filaments, fils et fibres possédant une contrainte de retrait d'au moins 1,2 10-2 g/dtex et un taux de retrait résiduel dans l'eau bouil- lante inférieur à 2 %. Elle concerne enfin un procédé d'obtention des filaments, fils et fibres par filage à sec de manière connue; étirage à un taux d'au moins 4 X, stabilisation en milieu fluide aqueux à une température au moins égale à 100 'C et rétraction en milieu fluide aqueux à température égale ou'supérieure à 1100 C. Par l'expression "polychlorure de vinyle" utilisé tout au long du texte, on entend: l'homopolymère de chlorure de vinyle ordinaire, à prédominance atactique (c'est-à-dire obtenu par polymérisation à chaud) de poids moléculaire moyen en nombre Mn de 50 000 à 120 000, de préférence 60 000 à 90 000, et de température de transition du second ordre Tg 65 à 85 'C, les copolymères contenant au moins 85 % en poids de chlorure de vinyle et jusqu'à 15 % d'un comonomère copolymérisable avec le chlorure de vinyle tel que l'acétate de vinyle, les esters et éthers vinyliques et (méth)acryliques, l'acrylonitrile, les oléfines telles que l'éthylène, etc, les mélanges de polychlorure de vinyle ou d'un copolymère de chlorure de vinyle tel que défini ci-dessus avec un autre poly- mère de manière à améliorer les caractéristiques des articles obtenus (affinité tinctoriale, tenue thermique par exemple). Parmi ces polymères, on peut citer les esters cellulosiques, la cellulose cyanoéthylée, l'alcool polyvinyle modifié par des sites esters, ou cyanoéthylé, le polyacrylonitrile, le polychlo- rure de vinyle ou son copolymère étant présent en proportion d'au moins 75 X dans le mélange de polymères mais à condition que le mélange de polymères obtenus comporte au moins 75 % en poids d'unités chlorure de vinyle et que les solutions ainsi préparées soient homogènes. Les solutions selon la présente invention possèdent en effet la caractéristique tout à fait surprenante de présenter une faible viscosité effective comprise entre 15 et 2 000 poises, de préférence comprise entre 50 et 1 000 à des températures re- lativement basses à partir de 60-C environ ce qui permet de les utiliser, en particulier de les filer à des températures pas trop élevées par exemple ne dégradant pas le polymère. Dans le texte, la mesure de la viscosité effective est effectuée de la manière suivante Le solvant et le polymère préalablement refroidis à e C sont mélangés et homogénéisés pendant 1 min à l'aide d'une turbine Le mélange est introduit rapidement dans une cuye agitée et munie à son extrémité d'un piston Ce piston pousse le mélange à un débit Q déterminé à travers un dissoluteur-homogénéiseur du type mélangeur statique Il est porté à 120-C Puis il est refroi- di à l et véhiculé à cette température vers le viscosimètre. Le viscosimètre est constitué d'un tube de 6 mm de diamètre et de 10 m de long. Il est chauffé par double paroi à la température 8 î Deux sondes placées aux deux extrémités permettent de mesurer la dif- férence de pression entre l'entrée et la sortie du tube P. La pression dans tout l'appareillage est supérieure à bars. La viscosité effective v e est déterminée par la formule n t P R 4 9 e 6 Q L R étant le rayon du tube, L, sa longueur, et les mesures étant ef- fectuées avec un gradient de 2,07 S 1-et à une température de 90 C. Les solutions selon la présente invention sont également caractérisées par leur concentration de 15 à 35 Z en poids, de préférence 22 à 32 Z, dans un milieu solvant qui est lui-même défini par un paramètre de solubilité S compris entre 8 et 11, tel que défini dans la revue "Encyclopedia of Polymer Science and Technology" volume 10 page 241, et une constante diélec- trique comprise entre 5 et 25 de préférence entre 8 et 20 et qui donne, avec le polychlorure de vinyle par élévation de la tempé- rature, une variation de la viscosité effective de la solution représentée par une courbe d passant par un maximum en valeur d B absolue. Parmi les solvants convenant particulièrement pour l'obten- tion des solutions selon la présente demande, on peut citer l'acétone, les mélanges sulfure de carbone/acétone, etc L'acétone possède un coefficient de solubilité S de 9,76 1/2 (cal /cm 3) et une constante diélectrique de 17,7 et le mélange sulfure de carbone acétone à 50/50 en volume, utilisé dans les 1/2 exem ples possède un coefficient de solubilité S de 9,34 (cal /cml> et une constante diélectrique de 10,5 (à 22-C et 120 K Herts). Les solutions selon l'invention sont'obtenues par chauffage à une température supérieure d'au moins 25 C à la température correspondant au maximum en valeur absolue'de la courbe d P de Ce maximum correspond en fait à une chute très rapide de la vis- cosité effective qui diminue brutalement de plusieurs milliers de poises à une valeur comprise entre 15 et 2 000 poises dans un in- tervalle de température de l'ordre de 300 C ou même moins. De telles solutions présentent égàlement de manière sur- prenante l'avantage de conserver leur niveau de viscosité effective comprise entre 15 et 2 000 poises de préférence 50 et 1 000 poises même par abaissement de la température. L'évolution-de la viscosité effective lors du refroidisse- ment est visible sur la courbe d r, courbe qui est légèrement de croissante avec la température décroissante et ne présente pas d'extremum. Par ailleurs, la viscosité effective des solutions selon la présente demande dépend de certains facteurs en particulier la concentration desdites solutions; de ce fait: pour des concentrations élevées (de l'ordre d'au moins 30 X par exemple), les solutions seront de préférence utilisées à des températures pas trop basses, par exemple au moins 80 ou g C, pour des concentrations les plus faibles inversement les tem- pératures d'utilisation seront de préférence inférieures à 550 C, pour les concentrations moyennes, de l'ordre de 25 à 27 %, les températures d'utilisation seront par exemple de l'ordre de à 750 C. De telles solutions qui peuvent être stockées sans que la viscosité effective augmente de manière importante sont particu- lièrement intéressantes pour l'obtention de filaments, fils et fibres qui présentent des propriétés remarquables: une contrainte de retrait d'au moins 1,2 10 g/dtex et un taux de retrait résiduel dans l'eau bouillante inférieur à 2 . La contrainte de retrait des filaments est mesurée au moyen d'un rétractomètre: les échantillons de filaments de longueur 4 cm, assemblés sous forme d'éprouvettes de Litre 400 dtex en moyeane,avec une prétension de 1,7 10-2 g/dtex (chaque essai étant effectué sur deux éprouvettes) sont soumis, après chacune des différentes étapes d'étirage, de stabilisation et enfin de rétraction, à une élévation de température de I'C par minute, de 'C à 170 C On mesure la force de rétraction èxprimée en 10-2 g/atex sur'chaque éprouvette en fonction de la température Cette contrainte de retrait ou force de retrait passe dans chaque cas par un maxinrm à une certaine uemipérctur- C'est cette force de retrait i O maximale qui représente la caractéristique d'orientation moléculaire des produits, que l'on désigne par contrainte de retrait. Les fils et fibres selon la présente invention possèdent après la dernière phase du procédé, à savoir la rétraction libre dans un fluide aqueux, une contrainte de retrait d'au moins 1,2 10-2 g/dtex, généralement au moins 1,7 10 2 g/dtex selon le traitement ultérieur subi par les filaments. Le retrait résiduel dans l'eau bouillante est généralement mesuré après tous les traitements sur fils, en particulier après le traitement de rétraction libre en fluide aqueux. En outre, les fils et fibres selon la présente invention possèdent une bonne ténacité, généralement supérieure à 22 g/tex 5 de préférence au moins 25 g/tex et un allongement pas trop élevé, inférieur à 70 %, de préférence inférieur à 60 % ce qui est tout à fait remarquable pour des filaments à base de polychlorure de vinyle ordinaire. Les caractéristiques des fils et fibres obtenus sont lar- gement du niveau des fibres à base de mélanges polychlorure de vinyle/polychlorure de vinyle surchloré tels que décrits dans le brevet français 1 359 178 et son addition ne 85 126 Elles attei- gnent même facilement le niveau des fibres à base de mélanges polychlorure de vinyle/polychlorure de vinyle surchloré fixé en présence de vapeur d'eau sous pression telles que décrites dans la demande française n' 80 260471 publiée sous le-n'- De plus, une meilleure homogénéité des solutions selon la présente demande permet d'obtenir ufie vitesse de filage plus importante due vraisemblablement à une meilleure dissolution du polymère. L'augmentation de débit à la filière est de l'ordre de 3 Q O 1. Par ailleurs, il est aussi possible d'obtenir des fibres de titre plus fin, pouvant descendre jusqu'à l,5 ou 1,3 dtex au brin alors qu'avec les procédés connus jusque-là, dans les meilleures conditions, il n'était pas possible d'obtenir des titres inférieurs à 2,5 dtex au brin. Les filaments et fibres selon la présente invention sont obtenus par filage à sec (selon tout procédé connu) des solutions décrites ci-dessus; la température de la filière pouvant être moins élevée que dans le filage à sec habituel, puis lesdits fi- laments sont étirés pour leur conférer une orientation moléculaire et améliorer leurs caractéristiques mécaniques, à un taux d'au moins 4 X, de préférence au moins 6 X et pouvant aller jusqu'à 9 X ou même plus. L'étirage peut être effectué en un ou deux stades, de pré- férence dans des bains aqueux dont la température est croissante, le dernier pouvant être égal ou supérieur à la température d'ébul- lition. Les filaments peuvent aussi être préchauffés avant l'étirage par exemple dans l'eau à des températures comprises entre 60 et l C de préférence entre 75 et 85 'C Le préétirage peut être ef- fectué dans un bain d'eau à température comprise entre 70 et 95-C, puis le second étirage, à température supérieure, par exemple entre 85 et 105- C; éventuellement les bains d'étirage peuvent être munis d'un tube dans lequel passent les filaments. Les filaments ainsi étirés subissent ensuite une stabili- sation sous tension en continu pour éviter tout retrait, par exemple dans un bain d'eau bouillante pendant plusieurs secondes, généralement au moins 5 secondes, ou de préférence en présence de vapeur d'eau sous pression à une température comprise entre 105 et 130 'C, de préférence entre 110-120 'C, pendant 1 à 3 secondes. Après stabilisation ils sont soumis de préférence en continu à une rétraction libre qui peut être effectuée dans l'eau bouillante pendant une durée variable, par exemple au moins 10 mi- nutes, en général 10 à 20 minutes ou même plus ou dans la vapeur d'eau saturée par exemple par passage dans une buse telle que celle décrite dans le brevet français 83 329/1 289 491 Dans une telle buse les filaments sont traités par de la vapeur d'eau sa- turée à une température comprise entre 110 et 130 et sont simul- tanément rétractés et frisés ce qui permet une meilleure travail- labilité textile ultérieure. Dans le cas o la rétraction est effectuée dans l'eau bouillante celle-ci est de préférence précédée d'un frisage méca- nique selon tout procédé connu, également dans le but de faciliter la travaillabilité ultérieure. Le procédé selon la présente invention peut être réalisé totalement en continu depuis l'étirage ou même depuis la dissolu- tion des polymères jusqu'à l'obtention des fils ou fibres défini- tifs De ce fait, il est facile à réaliser industriellement de manière économique. Les polymères ou solutions filées selon la présente demande peuvent contenir des charges habituelles telles que des stabili- sants vis-à-vis de la lumière, de la chaleur, azurants, pigments, colorants susceptibles d'améliorer certaines de leurs propriétés telles que leur couleur, l'affinité tinctoriale, la stabilité thermique et à la lumière, la résistivité électrique Dans les exemples ci-dessous, les mesures de ténacité et d'allongement sont effectuées au moyen d'un appareil connu dans le commerce sous la marque "INSTRON", par mesure de la force maxi- male que supporte un échantillon, rapportée à son titre, cette force étant mesurée à gradient d'allongement constant. Les filaments, fils, fibres obtenus selon la présente demande sont utilisés pour la réalisation de tissus, tricots, structures non tissées, seuls ou en mélange ou association avec d'autres textiles, employés dans l'habillement, l'ameublement et la réalisation d'articles textiles à usage industriel. Les exemples qui suivent, dans lesquels les parties s'en- tendent en poids, sont donnés à titre indicatif mais non limitatif. Exemple 1 - On mélange dans un disperseur à température de -5 'C du poly- chlorure de vinyle ordinaire ayant un taux de chlore de 56,5, un poids moléculaire moyen en nombre de 54 000 environ, un indice AFNOR 120, contenant 3 pour 1 000 par rapport au polymère d'un mé- lange de thioglycolates de dioctylétain et de monooctylétain, avec un mélange solvant acétone/sulfure de carbone en proportion volu- mique de 50/50 de manière à obtenir une concentration en polymère de 30 en poids, à température ambiante Viscosité effective:au moins 10 000 poises Le mélange ainsi obtenu est envoyé dans un échangeur de température o il est chauffé à 120 'C pendant 10 minutes. La solution ainsi préparée de viscosité effective 400 poises est filtrée puis filée à 85 'C à travers une filière de dia- mètre 156 mm comportant 908 orifices de diamètre 0,06 mmn chacun o le mélange solvant est évaporé (selon un procédé décrit dans le brevet français 913 927) A la sortie de la filière les fila- ments ont un titre au brin de 7 dtex. Les filaments passent ensuite dans un bain d'eau maintenu à 85-C o ils sont préchauffés pendant 10 secondes puis étirés une première fois à un taux de 3,5 X dans un bain d'eau maintenu à 91-C, puis une seconde fois à un taux de 2,28 X dans un bain d'eau sos pression à 103-C de manière à obtenir un taux global d'étirage de 8 X. Les filaments ainsi étirés subissent ensuite une fixation sous tension dans un bain d'eau bouillante pendant 10 secondes puis une rétraction libre dans l'eau bouillante pendant 20 minutes. Les fibres ainsi obtenues possèdent les caractéristiques suivantes: titre dtex 1,5 ténacité g/tex 22,2 allongement X 68 retrait résiduel dans l'eau bouillante Exemple 2 - Essai comparatif On prépare une solution de polychlorure de vinyle à pré- dominance atactique (indice AFNOR: 120 taux de chlore: 56,5 ') dans un mélange solvant sulfure de carbone/acétone à 50/50 en vo- lume, de concentration en polymère de 28 %, par agitation pendant 7 heures à température ambiante La solution est filée alors qu'elle est maintenue à 70 C et qu'elle présente une viscosité effective de 10 000 poises Le filage est effectué à travers une filière de 156 mm de diamètre, comportant 908 orifices de diamètre 0,06 mm chacun dans une cellule de filage à sec dont la température des parois est 88-C permettant la récupération continue du mélange solvant. Les filaments de titre au brin 7 dtex sont préchauffés dans un bain d'eau maintenu à 80 C puis étirés dans un bain d'eau main- tenu à 81 C, à un taux de 3; 50 X, puis de nouveau étirés dans un bain d'ea à 98 'C à un taux de 1,35 X de manière à obtenir un étirage total dé 4,45 X. Les filaments sont ensuite stabilisés dans un bain d'eau bouillante à 980 C sous tension pendant 10 secondes avant d'être rétractés également dans un bain d'eau bouillante pendant 10 minutes. Les filaments ainsi obtenus possèdent les caractéristiques suivantes titre dtex 2,6 ténacité g/tex 17,5 allongement -_ 94 retrait résiduel dans l'eau bouillante Z 2 contrainte de retrait g/dtex o,7 102 Exemple 3 - On répète l'exemple 1 mais au lieu d'être stabilisés dans l'eau bouillante à 1 OCC, les filaments sont fixés sous tension par passage dans un tube à une température de 120 C pendant 2 se- condes en présence de vapeur d'eau sous pression avant d'être ré- tractés dans l'eau bouillante pendant 20 minutes. Les filaments obtenus possèdent les caractéristiques suivantes: titre au brin sortie filage dtex 7 titre dtex 1,3 ténacité g/tex 25,3 allongement Z 53 retrait résiduel dans l'eau bouillante X Exemple 4 - Essai comparatif On répète l'exemple 2, mais au lieu d'être stabilisés dans l'eau bouillante, les filaments sont fixés sous tension par passage dans un tube à une température de 120 'C pendant 2 secondes en pré- sence de vapeur d'eau sous pression avrant d'être rétractés dans l'eau bouillante pendant 20 minutes. Les filaments obtenus possèdent les caractéristiques suivantes titre au brin sortie filage dtex 7 titre final dtex 2,5 ténacité g/tex 21,4 allongement % 75 contrainte de retrait g/dtex 1,1 10 2 Les essais 1 à 4 sont effectués avec des titres au brin identiques à la sortie du filage ( 7 dtex). Exemple 5 - Les exemples 5 à 8 sont effectués avec des titres au brin identiques sur les fils finis. On répète l'exemple 1 en ce qui concerne la préparation de la solution, qui possède après chauffage à 120 'C une viscosité effective de 400 poises. La solution est filée à travers une filière dont les ori- fices ont un diamètre de 0,07 mm et les filaments sont ensuite traités dans les conditions de l'exemple 1. Ils possèdent les caractéristiques suivantes titre au brin sortie filage dtex 15 titre au brin sur fibre finie dtex 3,3 allongement % 67 ténacité g/tex 22,5 contrainte de retrait g/dtex 1,7 10-2 Exemple 6 - Essai com 2 aratif On reproduit l'exemple 2 en modifiant le débit d'alimenta- tion à la filière de sorte que les filaments possèdent à la sortie du filage un titre au brin de 9 dtex Les filaments sont ensuite traités dans les conditions indiquées dans l'exemple 2. Ils possèdent les caractéristiques suivantes titre au brin sortie filage dtex 9 titre au brin final dtex 3,3 ténacité g/tex 18 allongement Z 92 contrainte de retrait g/dtex 0,85 10 Exemple 7 - On reproduit l'exemple 3, en modifiant le débit d'alimen- tation à la filière de sorte que les filaments possèdent à la sortie du filage un titre au brin de 18 dtex et en utilisant une filière dont les orifices ont un diamètre de 0,07 mm. Les filaments sont ensuite traités dans les conditions données dans l'exemple 3, excepté le 2 ème étirage dont le taux est de 2,31 X, le taux global d'étirage étant de 8,1 X. Ils possèdent les caractéristiques suivantes: titre au brin sortie filage dtex 18 titre au brin sur fibre finie Utex 3,3 ténacité g/tex 25 allongement % 54 contrainte de retrait g/tex 2,1 102 retrait résiduel dans l'eau bouillante Z Exemple 8 - Essai comparatif: On reproduit l'exemple 4 en réglant le débit de la solu- tion à la filière de manière à obtenir des filaments de titre au brin à la sortie du filage de 10 dtex Les filaments sont ensuite traités selon l'exemple 4. Ils possèdent les caractéristiques suivantes: titre au brin sortie filage dtex 10 titre au brin sur fibre finie dtex 3,3 allongement % 72 ténacité g/tex 21,3 contrainte de retrait g/dtex 1,10 102 Le taux d'étirage de 4, 45 X est considéré comme le taux maximum d'étirage pouvant être réalisé industriellement, c'est-à-dire sans l'obtention de brins cassés non étirés, c'est-à-dire moins de 2/1 000 g dans le cas de filage réalisé jusqu'à présent, c'est-à- dire avec des mélanges polymère/solvant non réchauffés selon l'in- vention et avec un traitement de fixation des filaments dans l'eau bouillante. De ce fait, il n'est pas possible d'obtenir par ce procédé des titres au brin 1,5 dtex avec le taux maximum de 4,45 X. Exemples 9 à 11 - Les exemples 9 et 10, selon l'invention, sont réalisés pour l'obtention de titre fin sur fibre terminée ( 1,5 dtex). Ces exemples sont réalisés dans les conditions de l'exemp e 3 en réglant les débits d'alimentation en solution de la filière, les filaments étant ensuite fixés sous tension dans la vapeur d'eau sous pression à 120-C pendant 2 secondes. L'exemple comparatif 11 est réalisé pour l'obtention de fi- bres de titre le plus faible possible dans le conditions décrites dans l'exemple 4. Le tableau ci-dessous résume les caractéristiques obtenues: Ex 9 Ex 10 Ex 11 selon l'invention comparatif titre au brin sortie filage dtex 7,5 8,3 5,2 taux d'étirage X 8,0 8,0 4,4 f titre au brin sur fibre finie 1,5 1,5 2 ténacité g/tex 25,4 26,4 21,5 allongement Z 55,4 55,3 72 contrainte de retrait g/dtex 2 10 2,1 102 1,1 10 retrait résiduel dans l'eau bouillante X Exemple 12 - On mélange dans un disperseur du polychlorure de vinyle ordinaire ayant un taux de chlore de 56,5 ', de poids moléculaire moyen en nombre de 54 000 environ, un indice AFNOR: 120, conte- nant 3 pour 1 000 par rapport au polymère d'un mélange de thio- glycolates de dioctylétain et de monooctylétain, avec de l'acétone pur, de manière à obtenir une concentration en polymère de 29 Z en poids, à température ambiante viscosité effective supérieure à 00 Le mélange ainsi obtenu est envoyé dans un échangeur de température o il est chauffé A 120 "C pendant 20 minutes puis refroidi à 80-C. i l La solution ainsi préparée de viscosité effective 280 poises, est filtrée puis filée à travers une filière de 80 ori- fices de diamètre 0,07 mm o le solvant est évaporé. Les filaments ainsi obtenus sont ensuite étirés dans un bain d'eau bouillante à un taux de 7,1 X, puis fixés sous tension pendant 2 secondes en présence de vapeur d'eau sous pression et rétractés librement dans un bain d'eau bouillante pendant 20 minutes. Les filaments obtenus possèdent les caractéristiques suivantes titre au brin après filage dtex 16 titre au brin sur fibre finie dtex 3,3 ténacité g/tex 23,5 allongement 61 retrait résiduel dans l'eau bouillante Z 41 contrainte de retrait g/dtex 1,9 102 Exemple 13 - Dans un récipient agité, on introduit de l'acétone pure, de l'acétate de cellulose de titre en acide acétique 54,8 % et après 30 minutes on ajoute le polychlorure de vinyle tel que décrit dans l'exemple 1 On obtient une suspension que l'on chauf- fe à 1200 C en continu et qui est refroidie à 90 'C puis filée à travers ne filière de 80 orifices de diamètre 0,07 mm. Les filaments sont étirés en une seule fois dans un bain d'eau bouillante à un taux de 7,2 X puis fixés dans un tube en présence de vapeur d'eau sous pression à 120 'C pendant 2 secondes et rétractés dans l'eau bouillante pendant 20 minutes. Les filaments obtenus possèdent les caractéristiques suivantes: titre au brin sortie filage dtex 17 titre au brin sur fibre finie dtex 3,7 ténacité g/tex 22 allongement X 70 contrainte de retrait g/dtex 1,6 10-2 retrait résiduel dans l'eau bouillante X R E V E N D I CA T I O N S 1/ Solutions conformables homogènes à base de poly- chlorure de vinyle, caractérisées par le fait qu'eies possèdent uneconcentration en polymère comprise entre 15 et 35 % en poids, ledit polymère ayant un poids moleculaire moyen en nombre compris en t r e 50 000 et 120 000 p o i S e s, une v i S c o S i t é e f f e c t i v e comprise entre 15 et 2 000 poises dans un milieu solvant possédant à température ambiante un paramètre de solubilité S compris entre 8 et 11, une constante diélectrique comprise entre 5 et 25 et donnant avec le polychlorure de vinyle une variation de viscosité apparente relative à la température dp représentée par une courbe d 6 passant par un maximum en valeur absolue. 2/ Solutions selon la revendication 1, caractérisées par le fait que la viscosité effective est comprise entre 50 et 1 000 poises. 3/ Solutions selon la revendication 1, caractérisées par le fait que le milieu solvant utilisé est choisi parmi l'acétone, les mélanges sulfure de carbone/acétone. 4/ Procédé pour l'obtention des solutions selon la re- vendication 1, caractérisé par le fait que l'on chauffe une com- position de polychlorure de vinyle de concentration 15 à 35 Z en poids dans un milieu solvant possédant un paramètre de solubilité S compris entre 8 et 11, un coefficient diélectrique compris entre 5 et 25 et donnant avec le polychlorure de vinyle une variation dp de viscosité effective relative à la température passant par un maximum en valeur absolue, à une température supérieure d'au moins 25 C, à la température correspondant audit maximum. 51 Procédé selon la revendication 4, caractérisé par le lait que les solutions sont refroidies à une température pouvant descendre jusqu'à 60-C. 6/ Filaments, fils, fibres à base de polychlorure de vinyle, caractérisés par le fait qu'ils possèdent une contrainte de retrait d'au moins 1,2 10-2 g/dtex et un taux de retrait rési- duel dans l'eau bouillante inférieur à 2 %. S 7/ Filaments, fils, fibres selon la revendication 6, caractérisés par le fait qu'iis possèdent une contrainte de re- trait d'au moins 1,7 1 i 02 gldtex. 8/ Filaments, fils, fibres selon la revendication 6, caractérisés par le fait qu'ils possèdent une ténacité d'au moins *22 g/tex. 9 j Filaments, fils, fibres selon la revendication 1, caractérisés par le fait qu'ils possèdent un allongement inférieur à 70 %. -10/ Procédé pour l'obtention des filaments, fils, fibres i 5 selon la revendication 6, caractérisé par le fait que l'on file à sec des solutions à base de polychlorure de vinyle de concen- tration 15 à 35 X en poids, de viscosité effective comprise entre et 2 000 poises dans un milieu solvant ayant un paramètre de solubilité S compris entre 8 et ll et une constante diélectrique comprise entre 5 et 25, et donnant avec le polychlorure de vinyle une variation de viscosité effective relative à la température représentée par une courbe dî) passant par un maximum en valeur de absolue l'on étire les filaments à un taux d'au moins 4 X l'on fixe les filaments à une température d'au moins 100 C en milieu fluide aqueux l'on rétracte les filaments à l'état libre en milieu fluide aqueux à température supérieure ou égale à 100 'C. l/ Procédé selon la revendication 6 dans lequel les filaments sont étirés à un taux d'au moins 7 X. 12/ Procédé selon la revendication 6 dans lequel les fi- laments sont étirés en deux stades. 13/ Procédé selon la revendication 6 dans lequel les fi- laments sont fixés en présence de vapeur d'eau sous pression à une température comprise entre 105-C et 130 'C pendant 1 à 3 secondes.